(57)【要約】本発明は、ポリビニルブチラールなどのポリビニルポリマーから得られたアセトアセチル化ポリビニルポリマーを含有する硬化性コーティング組成物に関する。これらのコーティング組成物は、自動車ＯＥＭ用途および塗り変えコーティング用途におけるウォッシュプライマーとして用いるために特に適する。【特許請求の範囲】
【請求項１】
架橋性成分と架橋成分を含む硬化性組成物であって、前記架橋性成分が
（ａ）式
【化１】
2006523754.tif 000020
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化２】
2006523754.tif 000021
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｘ）は約０．５モル％〜約６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｃ）それらの組み合わせ
を含み、
前記架橋成分がポリアミン、ポリケチミン、ポリエポキシド、ポリイソシアネート、メラミン、Ｃ1〜Ｃ12アルキルジアルデヒド、Ｃ1〜Ｃ12アルキルポリ（メタ）アクリレートまたはそれらの組み合わせを含むことを特徴とする硬化性組成物。
【請求項２】
前記アセトアセチル化ポリビニルポリマーにおいて前記Ｒ1がプロピルであり、前記Ｒ2がメチルであることを特徴とする請求項１に記載のコーティング組成物。
【請求項３】
前記アセトアセチル化ポリビニルポリマーのＧＰＣ重量平均分子量が約２０，０００〜約３００，０００の範囲であることを特徴とする請求項１に記載のコーティング組成物。
【請求項４】
前記アセトアセチル化ポリビニルポリマーのＴｇが約４０℃〜約６０℃の範囲であることを特徴とする請求項１に記載のコーティング組成物。
【請求項５】
前記アセトアセチル化ポリビニルポリマーが１種または複数の溶媒中に可溶化されることを特徴とする請求項１に記載のコーティング組成物。
【請求項６】
前記架橋成分がポリアミン、ポリケチミンまたはそれらの組み合わせを含むことを特徴とする請求項１に記載のコーティング組成物。
【請求項７】
前記組成物のＶＯＣが前記組成物リットル当たり０．１〜０．７２キログラムの範囲であることを特徴とする請求項１に記載のコーティング組成物。
【請求項８】
請求項１に記載の硬化性コーティング組成物であって、
前記アセトアセチル化ポリビニルポリマーが
（ｉ）（ａ）式
【化３】
2006523754.tif 000022
（式中、（ｍ）は約１．５モル％〜約８５モル％の範囲であり、（ｎ）は約０モル％〜約２０．５モル％の範囲であり、（ｏ）は約１３モル％〜約９８．５モル％の範囲であり、（ｍ）、（ｎ）および（ｏ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するポリビニルポリマー、
（ｂ）式
【化４】
2006523754.tif 000023
（式中、（ｍ）は約１．５モル％〜約８５モル％の範囲であり、（ｎ）は約０モル％〜約２０．５モル％の範囲であり、（ｏ）は約１３モル％〜約９８．５モル％の範囲であり、（ｘ）は約０．５モル％〜約６モル％の範囲であり、（ｍ）、（ｎ）、（ｏ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するポリビニルポリマー、または
（ｃ）それらの組み合わせ
を１種または複数の溶媒中に溶解させて、溶液を形成する工程と、
（ｉｉ）前記溶液をＣ1〜Ｃ12アルキルアセトアセテートに接触させて、前記アセトアセチル化ポリビニルポリマーを製造する工程と
を含む工程によって製造されることを特徴とする組成物。
【請求項９】
前記Ｒ1がプロピルであり、前記Ｒ2がメチルであることを特徴とする請求項８に記載の組成物。
【請求項１０】
自動車塗り変え組成物またはＯＥＭウォッシュプライマー組成物として配合されることを特徴とする請求項１に記載のコーティング組成物。
【請求項１１】
基材上にコーティングを作る方法であって、
（ｉ）硬化性コーティング組成物の架橋性成分と架橋成分を混合してポットミックスを形成する工程であって、前記架橋性成分が
（ａ）式
【化５】
2006523754.tif 000024
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化６】
2006523754.tif 000025
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｘ）は約０．５モル％〜約６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｃ）それらの組み合わせ
を含み、
前記架橋成分がポリアミン、ポリケチミン、ポリエポキシド、ポリイソシアネート、メラミン、Ｃ1〜Ｃ12アルキルジアルデヒド、Ｃ1〜Ｃ12アルキルポリ（メタ）アクリレートまたはそれらの組み合わせを含む工程と、
（ｉｉ）基材上にポットミックス層を付ける工程と、
（ｉｉｉ）周囲条件下または高い硬化温度下で前記ポットミックス層を硬化させて、前記基材上にコーティングを形成する工程と
を含むことを特徴とする方法。
【請求項１２】
前記Ｒ1がプロピルであり、前記Ｒ2がメチルであることを特徴とする請求項１１に記載の方法。
【請求項１３】
前記硬化工程の前に前記ポットミックス層上にベースコーティング組成物の層を付ける工程を更に含むことを特徴とする請求項１１または１２に記載の方法。
【請求項１４】
前記硬化工程の前にベースコーティング組成物の前記層上にクリアコーティング組成物の層を付ける工程を更に含むことを特徴とする請求項１３に記載の方法。
【請求項１５】
前記硬化工程の前に前記ポットミックス層を乾燥させる工程を更に含むことを特徴とする請求項１４に記載の方法。
【請求項１６】
前記コーティング組成物がウォッシュプライマー組成物であることを特徴とする請求項１５に記載の方法。
【請求項１７】
前記基材が自動車ボディであることを特徴とする請求項１１に記載の方法。
【請求項１８】
基材上に多層系を作る方法であって、
（ｉ）硬化性コーティング組成物の架橋性成分と架橋成分を混合してポットミックスを形成する工程であって、前記架橋性成分が
（ａ）式
【化７】
2006523754.tif 000026
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【化８】
2006523754.tif 000027
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｘ）は約０．５モル％〜約６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｃ）それらの組み合わせ
を含み、
前記架橋成分がポリアミン、ポリケチミン、ポリエポキシド、ポリイソシアネート、メラミン、Ｃ1〜Ｃ12アルキルジアルデヒド、Ｃ1〜Ｃ12アルキルポリ（メタ）アクリレートまたはそれらの組み合わせを含む工程と、
（ｉｉ）基材上にポットミックス層を付ける工程と、
（ｉｉｉ）前記ポットミックス層上にベースコーティング組成物の層を付ける工程と、
（ｉｖ）ベースコーティング組成物の前記層上にクリアコーティング組成物の層を付けて、前記基材上に多層系を形成する工程と、
（ｖ）周囲条件下または高い硬化温度下で前記多層系を硬化させて、前記基材上に多層系を形成する工程と
を含むことを特徴とする方法。
【請求項１９】
前記コーティング組成物をプライマー組成物として配合することを特徴とする請求項１８に記載の方法。
【請求項２０】
前記ベースコーティング組成物の前記層を付ける前記工程の前に前記ポットミックス層上にプライマーの層を付ける工程を更に含むことを特徴とする請求項１８に記載の方法。
【請求項２１】
前記コーティング組成物をウォッシュプライマー組成物として配合することを特徴とする請求項２０に記載の方法。
【請求項２２】
前記基材が自動車ボディであることを特徴とする請求項１８、１９または２０のいずれか１項に記載の方法。
【発明の詳細な説明】
【技術分野】
【０００１】
本発明は、広くは、自動車用途において用いるために適するコーティング組成物に関し、より詳しくは、従来のウォッシュプライマーと比べてコーティング粘着性および硬度が改善されたウォッシュプライマーに関する。
【０００２】
（関連出願の相互参照）
本願は、米国仮特許出願第６０／４５６，４７６号（２００２年３月２１日出願）からの３５Ｕ．Ｓ．Ｃ．§１１９に基づく優先権を主張する。この特許出願は、完全に記載されたかのように本明細書に引用して援用する。
【背景技術】
【０００３】
コーティング用途、特に自動車ＯＥＭ（相手先ブランド供給業者）または塗り変え多層系において、コーティング組成物の多層は自動車ボディなどの金属基材上に付けられる。典型的には、露出金属表面はウォッシュプライマー、次にベースコーティング組成物からのコーティングで被覆され、ベースコーティング組成物からのコーティングはクリアコーティング組成物で更に被覆される。必要ならば、プライマー組成物からのコーティングは、ベースコーティング組成物の被着の前にウォッシュプライマーコーティング上に付けることが可能である。ウォッシュプライマーから生じるコーティングの接着強度および耐腐食性は多層系の全体的な一体性のために重要である。従来のウォッシュプライマーは、イソプロピルアルコールに溶解させたポリビニルブチラールを典型的に含むコーティング組成物である。従来のウォッシュプライマーはクロム酸亜鉛などの腐食防止剤、および下にある露出金属基材表面へのプライマーの粘着性を改善するために金属表面をエッチングする燐酸などの定着剤も典型的に含むコーティング組成物である。ウォッシュプライマーの層は、約７．６マイクロメートル（０．３ミル）〜３１マイクロメートル（１．２ミル）の典型的な膜厚にペイントスプレーガンを用いるなどにより典型的には従来通り付けられ、ＯＥＭ用途において約２５．４マイクロメートル（１ミル）〜５０．８マイクロメートル（２ミル）および塗り変え用途において１２７マイクロメートル（５ミル）までの膜厚に典型的に付けられるプライマーとは異なる。典型的には、従来のプライマーコーティング組成物のコーティングは、ベースコーティングおよびクリアコーティングなどの追加のコーティングを付ける前にウォッシュプライマーコーティング上に付けられる。
【０００４】
こうした従来のウォッシュプライマーに付随する主要な問題の１つは、毒性であるとともに環境に悪影響を及ぼすクロム酸亜鉛などの従来の腐食防止剤の存在である。従って、クロム酸塩含有従来型ウォッシュプライマーによってもたらされる耐腐食性に等しいか、またはその耐腐食性を改善する無クロム酸塩ウォッシュプライマーを製造しようとする試みがなされてきた。
【０００５】
こうした従来のウォッシュプライマーに付随する他の問題は、自動車コーティング系によって典型的に経験されるチッピング処置に供される時に従来のウォッシュプライマーから生じるコーティングの裂ける傾向である。
【０００６】
【特許文献１】米国特許第６，２２１，４９４号明細書
【特許文献２】米国特許第５，２８６，７８２号明細書
【発明の開示】
【発明が解決しようとする課題】
【０００７】
本発明の無クロム酸塩コーティング組成物は環境に優しいのみでなく従来のウォッシュプライマーと比べて改善されたチップ抵抗も提供する。
【課題を解決するための手段】
【０００８】
本発明は、架橋性成分と架橋成分を含む硬化性組成物であって、前記架橋性成分が
（ａ）式
【０００９】
【化１】
2006523754.tif 000002
【００１０】
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【００１１】
【化２】
2006523754.tif 000003
【００１２】
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｘ）は約０．５モル％〜約６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｃ）それらの組み合わせ
を含み、
前記架橋成分がポリアミン、ポリケチミン、ポリエポキシド、ポリイソシアネート、メラミン、Ｃ1〜Ｃ12アルキルジアルデヒド、Ｃ1〜Ｃ12アルキルポリ（メタ）アクリレートまたはそれらの組み合わせを含むことを特徴とする硬化性組成物に関する。
【００１３】
本発明は、基材上に多層系を作る方法であって、
（ｉ）硬化性コーティング組成物の架橋性成分と架橋成分を混合してポットミックスを形成する工程であって、前記架橋性成分が
（ａ）式
【００１４】
【化３】
2006523754.tif 000004
【００１５】
（式中、（ｍ）は約１．５モル％〜約８５モル％の範囲であり、（ｎ）は約０モル％〜約２０．５モル％の範囲であり、（ｐ）は約１２モル％〜約８７モル％の範囲であり、（ｑ）は約１モル％〜約８８モル％の範囲であり、（ｍ）、（ｎ）、（ｐ）および（ｑ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｂ）式
【００１６】
【化４】
2006523754.tif 000005
【００１７】
（式中、（ｍ）は約１．５モル％〜８５モル％の範囲であり、（ｎ）は約０モル％〜２０．５モル％の範囲であり、（ｐ）は約１２モル％〜約８７モル％の範囲であり、（ｑ）は約１モル％〜約８８モル％の範囲であり、（ｘ）は０．５モル％〜６モル％の範囲であり、（ｍ）、（ｎ）、（ｐ）、（ｑ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するアセトアセチル化ポリビニルポリマー、
（ｃ）それらの組み合わせ
を含み、
前記架橋成分がポリアミン、ポリケチミン、ポリエポキシド、ポリイソシアネート、メラミン、Ｃ1〜Ｃ12アルキルジアルデヒド、Ｃ1〜Ｃ12アルキルポリ（メタ）アクリレートまたはそれらの組み合わせを含む工程と、
（ｉｉ）基材上にポットミックス層を付ける工程と、
（ｉｉｉ）前記ポットミックス層上にベースコーティング組成物の層を付ける工程と、
（ｉｖ）ベースコーティング組成物の前記層上にクリアコーティング組成物の層を付けて、前記基材上に多層系を形成する工程と、
（ｖ）周囲条件下または高い硬化温度下で前記多層系を硬化させて、前記基材上に多層系を形成する工程と
を含むことを特徴とする方法にも関連する。
【００１８】
本発明は、アセトアセチル化ポリビニルポリマーを製造する方法であって、
（ｉ）（ａ）式
【００１９】
【化５】
2006523754.tif 000006
【００２０】
（式中、（ｍ）は約１．５モル％〜約８５モル％の範囲であり、（ｎ）は約０モル％〜約２０．５モル％の範囲であり、（ｏ）は約１３モル％〜約９８．５モル％の範囲であり、（ｍ）、（ｎ）および（ｏ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するポリビニルポリマー、
（ｂ）式
【００２１】
【化６】
2006523754.tif 000007
【００２２】
（式中、（ｍ）は約１．５モル％〜約８５モル％の範囲であり、（ｎ）は約０モル％〜約２０．５モル％の範囲であり、（ｏ）は約１３モル％〜約９８．５モル％の範囲であり、（ｘ）は約０．５モル％〜約６モル％の範囲であり、（ｍ）、（ｎ）、（ｏ）および（ｘ）の合計は１００であり、Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、ＺはＨまたは−ＣＯＯＨであり、Ｙは−ＣＯＯＨ、ハロ、非置換フェニルまたはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される）
を有するポリビニルポリマー、または
（ｃ）それらの組み合わせ
を１種または複数の溶媒中に溶解させて、溶液を形成する工程と、
（ｉｉ）前記溶液をＣ1〜Ｃ12アルキルアセトアセテートに接触させて、前記アセトアセチル化ポリビニルポリマーを製造する工程と
を含む工程による方法に更に関連する。
【発明を実施するための最良の形態】
【００２３】
本明細書で用いられる時、「２パックコーティング組成物」は別個の容器に貯蔵された２種の成分を有する硬化性コーティング組成物を意味する。２種の成分を含む容器は、典型的には、コーティング組成物の成分の保存寿命を長くするために密封される。成分は使用の直前に混合してポットミックスを形成し、ポットミックスは、典型的には数分（１５分〜４５分）から数時間（４時間〜８時間）の範囲の限定的なポットライフを有する。ポットミックスは、自動車ボディなどの基材表面上に所望の厚さの層として付けられる。被着後、層は周囲温度または高温で乾き硬化して、改善された粘着性およびチップ抵抗などの所望のコーティング特性を有するコーティングを基材表面上に形成する。
【００２４】
「低ＶＯＣコーティング組成物」は、コーティング組成物リットル当たり０．１キログラム（１．０ポンド／ガロン）〜０．７２キログラム（６．０ポンド／ガロン）の範囲内、好ましくは０．３キログラム（２．６ポンド／ガロン）〜０．６キログラム（５．０ポンド／ガロン）、より好ましくは０．３４キログラム（２．８ポンド／ガロン）〜０．５３キログラム（４．４ポンド／ガロン）の溶媒を含むコーティング組成物を意味する。すべてのＶＯＣはＡＳＴＭ  Ｄ３９６０で規定された手順下で決定される。
【００２５】
「高固形物組成物」は、３０％を上回る、好ましくは３５〜９０％の範囲内、より好ましくは４０〜８０％の範囲内の固形物成分を有するコーティング組成物を意味する。重量％のすべては組成物の全重量を基準にしている。
【００２６】
「ＧＰＣ重量平均分子量」は、カリフォルニア州パロアルトのヒューレット・パッカード（Ｈｅｗｌｅｔｔ−Ｐａｃｋａｒｄ（Ｐａｌｏ  Ａｌｔｏ，Ｃａｌｉｆｏｒｎｉａ））によって供給される高性能液体クロマトグラフ（ＨＰＬＣ）などのゲル透過クロマトグラフィを用いることにより測定された重量平均分子量を意味する。別段の指定がない限り、液相としてテトラヒドロフランを用い、ポリスチレン標準を用いた。
【００２７】
℃で測定される「Ｔｇ」（ガラス転移温度）はＤＳＣ（示差走査熱分析）によって決定される。
【００２８】
「（メタ）アクリレート」はアクリレートとメタクリレートを意味する。
【００２９】
「ポリマー固形物」または「組成物固形物」は乾燥状態のポリマーまたは組成物を意味する。
【００３０】
「架橋性成分」は、ポリマーの主鎖、ポリマーの主鎖からの側鎖に配置された、またはポリマーの主鎖上で末端に配置された、あるいはそれらの組み合わせで配置された官能基を有する化合物、ポリマーまたはコポリマーを含む成分を意味する。
【００３１】
「架橋成分」は、ポリマーの主鎖、ポリマーの主鎖からの側鎖に配置された、またはポリマーの主鎖上で末端に配置された、あるいはそれらの組み合わせで配置された基を有する化合物、ポリマーまたはコポリマーを含む成分であって、これらの基が（硬化工程中に）架橋性成分上の基と架橋して、架橋済み構造の形態を取ったコーティングをもたらすことが可能である成分を意味する。
【００３２】
「周囲硬化条件」は、吹き付け領域内に存在する１２℃〜４５℃（５５°Ｆ〜１１０°Ｆ）の温度範囲および１５％〜９０％の湿度範囲として定義される。
【００３３】
（アセトアセチル化ポリビニルポリマー）
本発明のアセトアセチル化ポリビニルポリマーを製造するために適するポリビニルポリマーは以下の式（Ｉ）によって表される。
【００３４】
【化７】
2006523754.tif 000008
【００３５】
式中、（ｍ）は約１．５モル％〜約８５モル％、好ましくは約３６モル％〜約６８モル％、より好ましくは約４０モル％〜約６４モル％の範囲であり、（ｎ）は約０モル％〜約２０．５モル％、好ましくは約１モル％〜約６モル％、より好ましくは約２モル％〜約４モル％の範囲であり、（ｏ）は約１３モル％〜約９８．３モル％であり、好ましくは約３２モル％〜約６３モル％、より好ましくは約３４モル％〜約５５モル％の範囲である。前述したすべてのモル％は、１００である（ｍ）、（ｎ）および（ｏ）の合計を基準にしている。前述した基、（ｍ）、（ｎ）および（ｏ）が典型的にはポリマー主鎖上でランダムに分配されていることに留意されたい。Ｒ1およびＲ2は独立してＨ、置換または非置換Ｃ1〜Ｃ12アルキル、置換または非置換Ｃ6〜Ｃ14アリール、置換または非置換Ｃ7〜Ｃ22アラルキル、置換または非置換Ｃ6〜Ｃ14アルカリール、置換、非置換Ｃ4〜Ｃ14カルボシクリルあるいはそれらの組み合わせであり、前記置換基は独立してＣ1〜Ｃ12アルコキシ、アシル、カルボキシル、カルボキシルの誘導体、スルホニル、スルホニルの誘導体、シアノおよびハロからなる群から選択される。Ｒ1について前述したものの例の幾つかには、プロピル、フェニルおよびアルキル置換フェニル（好ましくは、トリルおよびキシリル）が挙げられる。Ｒ2について前述したものの例の幾つかには、メチル、エチル、プロピル、ブチルおよびフェニルが挙げられる。プロピルとしてＲ1をメチルとしてＲ2を有するポリビニルブチラールは、より好ましい。
【００３６】
プロピルとしてＲ1をメチルとしてＲ2を有するより好ましいポリビニルポリマーは、「モウィタル（Ｍｏｗｉｔａｌ）」（登録商標）という商標でノースカロライナ州シャーロットのクラリアント・コーポレーション（Ｃｌａｒｉａｎｔ  Ｃｏｒｐｏｒａｔｉｏｎ（Ｃｈａｒｌｏｔｔｅ，Ｎｏｒｔｈ  Ｃａｒｏｌｉｎａ））などの多くの供給業者によって微粒子易流動性粉末の形で典型的に供給されている。本発明において用いるために適するポリビニルブチラールの幾つかの例には、「モウィタル（Ｍｏｗｉｔａｌ）」（登録商標）Ｂ２０Ｈ［（ｍ）４９〜５５モル％、（ｎ）１〜５モル％および（ｏ）４０〜４６モル％］、Ｂ３０Ｔ［（ｍ）４１〜４６モル％、（ｎ）１〜５モル％および（ｏ）４９〜５５モル％］およびＢ３０Ｈ［（ｍ）５０〜５５モル％、（ｎ）１〜５モル％および（ｏ）４０〜４６モル％］が挙げられる。
【００３７】
本発明において用いるために適するポリビニルポリマーは、酢酸ビニルと以下のコモノマーの１種または複数とのコポリマーが挙げられる。
アクリル酸、メタクリル酸、クロトン酸などのモノカルボン酸、好ましくは、アクリル酸、メタクリル酸；
マレイン酸、フマル酸、イタコン酸などのエチレン性不飽和ジカルボン酸、好ましくはマレイン酸；
無水マレイン酸などの酸無水物モノマー；
アリルグリシジルエーテル、グリシジル（メタ）アクリレートなどのグリシジル含有モノマー、好ましくはグリシジル（メタ）アクリレート；
塩化ビニル、テトラフルオロエチレン、弗化ビニルおよび臭化ビニルなどのハロゲン含有モノマー、好ましくは塩化ビニル；
Ｃ2〜Ｃ12アルキレン、好ましくは、エチレンおよびプロピレン；
ならびにホスフェート誘導体、好ましくは、ビニルホスフェートおよびビニルジホスフェート。
【００３８】
酢酸ビニルと前述したコモノマーの１種または複数の両方を含む前述したポリマーは、ポリマー中の酢酸ビニル基のビニルアルコール基への加水分解、次に、燐酸または塩酸などの触媒の存在下でのアセトアルデヒド、プロパンアルデヒド、ブチルアルデヒドまたはそれらの組み合わせなどの１種または複数のアルデヒドとの反応によって従来通り調製して、以下の式（ＩＩ）のポリビニルポリマーを製造する。
【００３９】
【化８】
2006523754.tif 000009
【００４０】
式中、Ｒ1、Ｒ2、（ｍ）、（ｎ）および（ｏ）は上の式（Ｉ）で記載されたものと同じであり、ＺはＨまたは−ＣＯＯＨであり、Ｙは−ＣＯＯＨ、ハロ、非置換フェニルまたはそれらの組み合わせであり、（ｘ）は、約０．５モル％〜約６モル％、好ましくは約１モル％〜約５モル％、より好ましくは約２モル％〜約４モル％の範囲であり、（ｍ）、（ｎ）、（ｏ）および（ｘ）の合計は１００である。
【００４１】
前述した式（Ｉ）、（ＩＩ）またはそれらの組み合わせのポリビニルポリマーの主鎖上の（ｍ）基、（ｎ）基およびヒドロキシル（ｏ）基の割合を調節することにより、得られたポリビニルポリマーの物理的特性および化学的特性を制御することが可能である。重合度も得られたポリビニルポリマーの熱的特性および機械的特性に影響を及ぼすことが可能である。従って、得られたポリビニルポリマーからの耐光性、靱性、弾性および耐水性などのコーティングの特性を適切に調節することが可能である。
【００４２】
しかし、ウォッシュプライマー組成物として用いられる時のポリビニルポリマーコーティングは、基材への望ましいとは言えない粘着性またはチップ抵抗を有する傾向がある。裂けることによるポリビニルブチラール膜破壊を減らすとともにコーティング粘着性を改善しようとする試みがなされてきた。例えば、ポリビニルブチラールは、コーティングの特性を改善するために、フェノール樹脂、エポキシド、メラミン、イソシアネートまたはジアルデヒドなどの従来の架橋剤と合わせて用いられてきた。しかし、こうした架橋済み系の硬化は、典型的には高い焼付温度で行われる。同等のコーティング特性を有する室温硬化性ポリビニルポリマーを用いることが依然として必要とされている。
【００４３】
本発明の出願人らは、アセトアセテート官能基を有するポリビニルポリマーを提供することにより、得られたアセトアセチル化ポリビニルポリマーが所望のチップ抵抗および粘着性を有するのみでなく、こうした変性ポリビニルポリマーを周囲条件下でまたは高い硬化温度で様々な従来の架橋成分により架橋できることを意外にも発見した。
【００４４】
アセトアセチル化ポリビニルポリマー中のアセトアセテート基の存在が、アセトアセチル化ポリビニルポリマーから生じる、より良好なコート内強度（裂けに対する抵抗）を有するコーティングを提供し、コーティングをより寸法安定性にすることにより、そして金属表面とキレート化させる官能基を提供することにより金属への粘着性を維持するのを助け、コーティングの透過性を一般に下げることが高い焼付温度に頼らずに考えられる。
【００４５】
本発明のアセトアセチル化ポリビニルポリマーは、式（Ｉ）のポリビニルポリマー主鎖上のヒドロキシエチルエニル（ｏ）基の約１０モル％〜約９０モル％、好ましくは約１５モル％〜約５５モル％、より好ましくは約２５モル％〜約５０モル％のアセトアセテート基による置換から生じる。本発明の得られたアセトアセチル化ポリビニルポリマーは以下の式（ＩＩＩ）を有する。
【００４６】
【化９】
2006523754.tif 000010
【００４７】
式中、（ｐ）は約１２モル％〜約８７モル％、好ましくは約５モル％〜約４５モル％、より好ましくは約７モル％〜約３５モル％の範囲であり、（ｑ）は約１モル％〜約８８モル％、好ましくは約５モル％〜約４０モル％、より好ましくは約１０モル％〜約３０モル％の範囲である。すべての前述したモル％は、１００である（ｍ）、（ｎ）、（ｐ）および（ｑ）の合計を基準にしている。
【００４８】
あるいは、本発明のアセトアセチル化ポリビニルポリマーは、式（ＩＩ）のポリビニルポリマー主鎖上のヒドロキシエチルエニル（ｏ）基の約１０モル％〜約９０モル％、好ましくは約１５モル％〜約５５モル％、より好ましくは約２５モル％〜約５０モル％のアセトアセテート基による置換から生じることも可能である。本発明の得られたアセトアセチル化ポリビニルポリマーは以下の式（ＩＶ）を有する。
【００４９】
【化１０】
2006523754.tif 000011
【００５０】
式中、式（ＩＶ）のアセトアセチル化ポリビニルのすべての官能基およびモル％は、上の式（Ｉ）、（ＩＩ）および（ＩＩＩ）に記載されたものである。式（ＩＩＩ）と（ＩＶ）のアセトアセチル化ポリビニルポリマーの組み合わせも使用できることは言うまでもない。
【００５１】
式（ＩＩＩ）または（ＩＶ）のアセトアセチル化ポリビニルポリマーのＧＰＣ重量平均分子量は、約１０，０００〜約３００，０００、好ましくは約２０，０００〜約２００，０００、より好ましくは約３０，０００〜約１２０，０００の範囲である。アセトアセチル化ポリビニルポリマーのＴｇは、ＤＳＣによって決定した時、約０℃〜約１５０℃、好ましくは約２０〜約９０℃、より好ましくは約４０℃〜約６０℃の範囲である。
【００５２】
本発明のアセトアセチル化ポリビニルポリマーは、式（Ｉ）または（ＩＩ）の前述したポリビニルポリマーをＣ1〜Ｃ12アルキルアセトアセテート、好ましくはｔ−ブチルアセトアセテートに接触させて、前記ポリビニルポリマー上のヒドロキシルの約１０モル％〜約９０モル％をアセトアセテート基に転化することにより製造される。前述した接触工程は、約７５℃〜約１３５℃、好ましくは約８０℃〜約１２５℃、より好ましくは約９０℃〜約１２０℃の範囲の温度で好ましく行われる。当業者が高圧または好ましくは大気圧で前述した反応を行うことができることを理解されたい。反応温度に応じて、反応時間は２分〜１５時間の範囲であることが可能である。適するプロセスは酢酸ブチル、ｎ−メチルピロリドン、メチルエチルケトン、メチルプロピルケトン、メチルアミルケトンまたはそれらの組み合わせなどの溶媒中に、ポリビニルポリマーを最初に溶解させ、その後、ポリビニルポリマー溶液をＣ1〜Ｃ12アルキルアセトアセテートに接触させる溶液プロセスである。得られたアセトアセチル化ポリビニルポリマーは、易流動性粉末に分離することが可能であるか、または上述した溶媒中の溶液として貯蔵することが可能である。
【００５３】
本発明のアセトアセチル化ポリビニルポリマーは、押出製品およびスタンプ製品、成形フロアパネル、断熱ボード、金属基材上のラッカープライマー、腐食防止ペンキ、印刷インキ、一時結合剤および接着剤を製造する際に用いることが可能である。アセトアセチル化ポリビニルポリマーのクリア押出膜は、自動車ウィンドシールド中で用いられるガラスパネルなどのガラスパネルに貼り合わせて、耐破砕性ガラスを製造することが可能である。
【００５４】
（硬化性コーティング組成物）
本発明は架橋性成分および架橋成分を含む硬化性コーティング組成物にも関連する。これらの成分は、架橋成分中の架橋剤上の架橋基が早期架橋を防止するために遮断される１つの容器に包装する（１パック組成物）ことが可能であるか、または成分は２個の別の容器に包装（２パック組成物）される。
【００５５】
（架橋性成分）
架橋性成分は、先に記載した溶媒中に可溶化された本発明のアセトアセチル化ポリビニルポリマーを含む。アセトアセチル化ポリビニルポリマーは乾燥粉末の形で提供してもよい。本発明において用いられるアセトアセチル化ポリビニルポリマーの量は、典型的には約３重量％〜約１００重量％、好ましくは約３５重量％〜約７０重量％、より好ましくは約４０重量％〜約４５重量％の範囲である。すべての重量％は架橋性成分と架橋成分の固形物の全重量を基準にしている。
【００５６】
架橋性成分は、架橋性成分および架橋成分の固形物の全重量を基準にして約０．１重量％〜５０重量％の約１，０００〜３０，０００のＧＰＣ重量平均分子量を有するアクリルポリマーを更に含有することが可能である。分子量は、標準としてポリメチルメタクリレートを用いるゲル透過クロマトグラフィによって測定される。
【００５７】
典型的には、アクリルポリマーは、例えば、メチルアクリレート、エチルアクリレート、ブチルアクリレート、２−エチルヘキシルアクリレート、デシルアクリレート、メチルメタクリレート、エチルメタクリレート、ブチルメタクリレート、ラウリル（メタ）アクリレート、イソボルニル（メタ）アクリレート、イソデシル（メタ）アクリレート、オレイル（メタ）アクリレート、パルミチル（メタ）アクリレート、ステアリル（メタ）アクリレート、ヒドロキシルエチル（メタ）アクリレート、アセトアセトキシエチル（メタ）アクリレートおよびヒドロキシルプロピル（メタ）アクリレートを含むアクリルエステルモノマー；アクリルアミドまたは置換アクリルアミド；スチレンまたはアルキル置換スチレン；ブタジエン；エチレン；酢酸ビニル；「バーサティック（Ｖｅｒｓａｔｉｃ）」酸（Ｃ9、Ｃ10およびＣ11鎖長を有する第三モノカルボン酸、そのビニルエステルは、「ビニルバーサテン（ｖｉｎｙｌ  ｖｅｒｓａｔａｔｅｎ）」としても知られている）のビニルエステルまたは他のビニルエステル；例えば、塩化ビニル、塩化ビニリデン、ビニルピリジン、Ｎ−ビニルピロリドンなどのビニルモノマー；例えば、Ｎ，Ｎ’−ジメチルアミノ（メタ）アクリレートなどのアミノモノマー；クロロプレンおよびアクリロニトリルまたはメタクリロニトリル、アクリル酸、メタクリル酸、クロトン酸、イタコン酸、フマル酸、マレイン酸、イタコン酸モノメチルエステル、フマル酸モノメチルエステル、フマル酸モノブチルエステル、無水マレイン酸、２−アクリルアミド−２−メチル−１−プロパンスルホン酸、ビニルスルホン酸ナトリウムおよびホスホエチルメタクリレートなどの群の１種または複数のモノマーから調製される。
【００５８】
好ましくは、アクリルポリマーは、約２０〜３０重量％のメチルメタクリレート、２０〜３０重量％のイソボルニルメタクリレート、５〜１０重量％のヒドロキシエチルアクリレート、２５〜４０重量％のアセトアセトキシエチルメタクリレート、１０〜２０重量％のｎ−ブチルアクリレートのモノマー混合物から重合される。すべての重量％は、モノマー固形物の全重量を基準にしている。アクリルポリマーは、好ましくは約３，０００〜３５，０００の重量平均分子量を有する。アクリルポリマーは、モノマー混合物、従来の溶媒、２，２’−アゾビス（イソブチロニトリル）またはペルオキシアセテートなどの重合開始剤を約７０℃〜１７５℃に約１〜１２時間にわたり加熱する溶液重合によって調製することが可能である。
【００５９】
本発明のコーティング組成物の架橋性成分は、架橋性成分と架橋成分の固形物の全重量を基準にして約０．０１〜４０重量％のポリエステルポリマーであって、脂肪族または芳香族ジカルボン酸、少なくとも３個の反応性ヒドロキシル基を有するポリオール、ジオール、芳香族または脂肪族環式酸無水物および環式アルコールのエステル化生成物であるポリエステルポリマーも含有することが可能である。１種の好ましいポリエステルは、アジピン酸、トリメチロールプロパン、ヘキサンジオール、無水ヘキサヒドロフタル酸およびシクロヘキサンジメチロールのエステル化生成物である。
【００６０】
架橋性成分は、任意に、架橋性成分および架橋成分の重量を基準にして０．１％〜５０％の範囲内の変性用樹脂、例えば、周知された非水性分散液（ＮＡＤ）を含有してもよい。すべての％は組成物固形物の全重量を基準にしている。
【００６１】
非水性分散液型ポリマーは、ポリマー分散安定剤および有機溶媒の存在下で少なくとも１種のビニルモノマーを分散重合することにより調製される。ポリマー分散安定剤は、非水性分散液の分野で一般に用いられる既知の安定剤のいずれであってもよい。
【００６２】
本発明の架橋性成分は、米国特許公報（特許文献１）に含まれた反応性オリゴマーおよび必要ならば非脂環式（直鎖または芳香族）オリゴマーとブレンドすることも可能である。この特許は本明細書に引用して援用する。こうした非脂環式オリゴマーは、無水コハク酸または無水フタル酸あるいはそれらの混合物などの非脂環式酸無水物を用いることにより製造することが可能である。米国特許公報（特許文献２）に記載されたカプロラクトンオリゴマーも用いることが可能である。この特許は本明細書に引用して援用する。
【００６３】
（架橋成分）
硬化性コーティング組成物は、１０〜６０重量％の範囲内、好ましくは１５〜５５重量％の範囲内、最も好ましくは２０〜４０重量％の範囲内の架橋成分を含む。すべての重量％は、架橋性成分と架橋成分の固形物の全重量を基準にしている。
【００６４】
架橋成分は、ポリアミン、ポリケチミン、ポリエポキシド、ポリイソシアネート、メラミン、Ｃ1〜Ｃ12アルキルジアルデヒド、Ｃ1〜Ｃ12アルキルポリ（メタ）アクリレートまたはそれらの組み合わせを含む。ポリアミン、ポリケチミンまたはそれらの組み合わせは好ましく、ポリケチミンは、より好ましい。ポリアミンとポリケチミンの組み合わせとして用いる時、ポリアミン対ポリケチミンの重量部による比は、１：１００〜１００：１の範囲内、好ましくは１：５０〜５０：１の範囲内、より好ましくは１：２０〜２０：１の範囲内である。
【００６５】
活性化比は、アセトアセチル化ポリビニルポリマー中のアセトアセトキシ基約０．７モル〜約４．０モル、好ましくは約１モル〜約３モル対架橋成分中の架橋基１モルの範囲である。
【００６６】
ポリアミンは、ポリメチルメタクリレート標準を用いるゲル透過クロマトグラフィによって測定して少なくとも１００の重量平均分子量を有する。ＧＰＣ重量平均分子量は、典型的には約１００〜約１００，０００、好ましくは約２００〜約５０，０００、より好ましくは約３００〜約１０，０００の範囲である。
【００６７】
ポリアミンは、分子当たり平均で少なくとも２個の第一アミン官能基を有する。ポリアミンはポリアミン分子当たり平均で好ましくは約２個〜約２５個、より好ましくは約２個〜約６個の範囲内の第一アミン官能基を有し、２個〜２００個、好ましくは６個〜１００個、より好ましくは８個〜５０個の炭素原子を有する。これらのアミン官能基は、側鎖官能基として、またはポリマー鎖の主鎖中に配置された官能基としてのいずれかで存在してもよい。側鎖アミン官能基は好ましい。
【００６８】
本発明において用いるために適する代表的なポリアミンの例には、脂肪族または脂環式アミンまたはそれらの組み合わせが挙げられる。脂肪族ポリアミンは好ましい。
【００６９】
適するポリアミンの例には、エチレンジアミン、プロピレンジアミン、ブチレンジアミン、ペンタメチレンジアミン、ヘキサメチレンジアミン、デカメチレンジアミン、４，７−ジオキサデカン−１，１０−ジアミン、ドデカメチレンジアミン、４，９−ジオキサドデカン−１，１２−ジアミン、７−メチル−４，１０−ジオキサトリデカン−１，１３−ジアミン、１，２−ジアミノシクロヘキサン、１，４−ジアミノシクロヘキサン、４，４’−ジイミノジシクロヘキシルメタン、イソホロンジアミン、ビス（３−メチル−４−アミノシクロヘキシル）メタン、２，２−ビス（４−アミノシクロヘキシル）プロパン、ニトリルトリス（エタンアミン）、ビス（３−アミノプロピル）メチルアミン、３−アミノ−１−（メチルアミノ）プロパン、３−アミノ−１−（シクロヘキシルアミノ）プロパンおよびＮ−（２−ヒドロキシエチル）エチレンジアミンが挙げられる。エチレンジアミン、プロピレンジアミン、ブチレンジアミンおよび１，２−ジアミノシクロヘキサンは好ましい。
【００７０】
適する他のポリアミンには、式Ｈ2Ｎ−（Ｒ2）n−ＮＨ−（Ｒ1）n−ＮＨ2のポリアミンが挙げられる。式中、Ｒ1基およびＲ2基は同じかまたは異なることが可能であり、２〜６個、好ましくは２〜４個の炭素原子を含むアルキレン基を表し、ｎは１〜６の範囲内、好ましくは１〜３の範囲内の独立して選択された数値である。アルキレン基は、エーテル酸素原子を含むシクロアルキレン基またはアルキレン基である。ポリアルキレン基を含む代表的なポリアミンの例には、ジエチレントリアミン、ジプロピレントリアミンおよびジブチレントリアミンが挙げられる。これらのポリアミンがイソホロンジアミンのように脂環式の性質のものであるとともに５〜１５個の炭素原子を含むこと、より特に、ビス（３−メチル−４−アミノシクロヘキシル）メタンおよびビス（３−メチル−４−アミノシクロヘキシル）プロパンのようにα−アルキル基を含むことが好ましい。
【００７１】
適するポリエポキシドの幾つかには、分子中に少なくとも２個のオキシラン基を含むポリエポキシド、すなわち
【００７２】
【化１１】
2006523754.tif 000012
【００７３】
式中、ｎは少なくとも２であり、Ｒ1は水素またはメチルであり、Ｒ2は、広くは、炭素、水素、酸素および任意に窒素、硫黄またはその両方から典型的に構成された有機系分子またはポリマーを表す。ヒドロキシル置換基もハロゲンおよびエーテル基と同様に存在してよい。エポキシド当量は、一般には約１００〜約１５００、好ましくは約１００〜約１２００、より好ましくは約１５０〜約６００の範囲である。これらのポリエポキシドは、脂肪族、芳香族、環式、非環式、脂環式またはヘテロ環式のエポキシドであるとして広く分類することが可能である。
【００７４】
本発明において用いるために有用なポリエポキシドのもう一つの群はエポキシノボラック樹脂を含む。これらの樹脂は、アルデヒドと一価または多価フェノールの縮合生成物とエピハロヒドリンを反応させることにより調製される。一つの例は、エピクロルヒドリンとフェノールホルムアルデヒド縮合物の反応生成物である。
【００７５】
ポリエポキシドのもう一つの特に好ましい群は、例えば二価フェノールなどの多価芳香族ヒドロキシ化合物のポリグリシジルエーテルである。フェノールは、例えば、レゾルシノール、カテコール、ヒドロキノン、ビス（４−ヒドロキシフェニル）−１，１−イソブタン、４，４−ジヒドロキシベンゾフェノン、ビス（４−ヒドロキシフェニル）−１，１−イソブタン、４，４−ジヒドロキシベンゾフェノン、ビス（４−ヒドロキシフェニル）−１，１−エタン、ビス（２−ヒドロキシナフェニル）メタン、１，５−ヒドロキシナフタレンおよび４，４’−イソプロピリデンジフェノール、すなわちビスフェノールＡのように少なくとも二価でなければならない。好ましくは、ビスフェノールＡが用いられる。可能な多くのポリエポキシドの内、主として用いられる１種はエピクロルヒドリンである。但し、エピブロモヒドリンもかなり有用である。本明細書で特に有用なポリグリシジルエーテルは、水酸化ナトリウムまたは水酸化カリウムなどのアルカリの存在下でエピクロロヒドリンとビスフェノールＡの反応によって得られる。商標「エポン（ＥＰＯＮ）」でシェル・ケミカル・カンパニー（Ｓｈｅｌｌ  Ｃｈｅｍｉｃａｌ  Ｃｏｍｐａｎｙ）によって販売されているエポキシ樹脂のシリーズは本明細書において特に有用である。
【００７６】
有用なポリエポキシドのもう一つの群は、エピハロヒドリン、好ましくはエピクロロヒドリンと、エチレングリコール、ジエチレングリコール、トリエチレングリコール、１，２−プロピレングリコール、１，４−ブチレングリコール、１，５−ペンタンジオール、１，２，６−ヘキサントリオール、グリセロールおよびトリメチロールプロパンなどの多価アルコールとの反応から誘導されたポリグリシジルエーテルである。
【００７７】
ポリカルボン酸のポリグリシジルエーテルであるポリエポキシドも有用である。これらの材料は、エピクロロヒドリンなどのエポキシ化合物と、シュウ酸、コハク酸、グルタル酸、テレフタル酸、２，６−ナフタレンジカルボン酸およびリノール酸二量体などの脂肪族または芳香族のポリカルボン酸との反応によって製造される。
【００７８】
ポリエポキシドのなおもう一つの群は、オレフィン系不飽和脂環式材料のエポキシ化から誘導される。これらの中には、当業界で公知の脂環式エーテルおよびエステルがある。
【００７９】
ポリエポキシドの混合物も本明細書において有用であることを理解されたい。ポリエポキシドの好ましいエポキシ当量は、８７〜６０００の範囲内、より特に１２０〜１０００の範囲内である。適するポリエポキシドには、オキシアルキレン基を含むポリエポキシド、すなわち
【００８０】
【化１２】
2006523754.tif 000013
【００８１】
式中、Ｒは水素またはＣ1〜Ｃ6アルキルであり、ｍは１〜４の範囲の整数であり、ｎは２〜５０の範囲の整数である。ポリエポキシド中のオキシアルキレン基の割合は多くのファクターに応じて異なる。そのファクターの中には、オキシアルキレン基のサイズおよびポリエポキシドの性質がある。
【００８２】
適するポリイソシアネートの例には、１，２−プロピレンジイソシアネート、トリメチレンジイソシアネート、テトラメチレンジイソシアネート、２，３−ブチレンジイソシアネート、ヘキサメチレンジイソシアネート、オクタメチレンジイソシアネート、２，２，４−トリメチルヘキサメチレンジイソシアネート、２，４，４−トリメチルヘキサメチレンジイソシアネート、ドデカメチレンジイソシアネート、オメガ，オメガ−ジプロピルエーテルジイソシアネート、１，３−シクロペンタンジイソシアネート、１，２−シクロヘキサンジイソシアネート、１，４−シクロヘキサンジイソシアネート、イソホロンジイソシアネート、４−メチル−１，３−ジイソシアナトシクロヘキサン、トランス−ビニリデンジイソシアネート、ジシクロヘキシルメタン−４，４’−ジイソシアネート、３，３’−ジメチル−ジシクロヘキシルメタン−４，４’−ジイソシアネート、トルエンジイソシアネート、１，３−ビス（１−イソシアナト１−メチルエチル）ベンゼン、１，４−ビス（１−イソシアナト−１−メチルエチル）ベンゼン、１，３−ビス（イソシアナトメチル）ベンゼン、キシレンジイソシアネート、１，５−ジメチル−２，４−ビス（イソシアナトメチル）ベンゼン、１，５−ジメチル−２，４−ビス（２−イソシアナトエチル）ベンゼン、１，３，５−トリエチル−２，４−ビス（イソシアナトメチル）ベンゼン、４，４’−ジイソシアナトジフェニル、３，３’−ジクロロ−４，４’−ジイソシアナトジフェニル、３，３’−ジクロロ−４，４’−ジイソシアナトジフェニル、３，３’−ジメトキシ−４，４’−ジイソシアナトジフェニル、４，４’−ジイソシアナトジフェニルメタン、３，３’−ジメチル−４，４’−ジイソシアナトジフェニルメタン、ジイソシアナトナフタレン、イソシアヌレート構造単位を有するポリイソシアネート、ヘキサメチレンジイソシアネートまたはイソホロンジイソシアネートなどのジイソシアネートとエチレングリコールなどのジオールの２分子の付加体、ヘキサメチレンジイソシアネート３分子と水１分子の付加体（商標「デスモジュール（Ｄｅｓｍｏｄｕｒ）」（登録商標）Ｎでペンシルバニア州ピッツバーグのバイエル・コーポレーション（Ｂａｙｅｒ  Ｃｏｒｐｏｒａｔｉｏｎ（Ｐｉｔｔｓｂｕｒｇ，Ｐａ））から入手できる）、トルメチロールプロパン１分子とトルエンジイソシアネート３分子の付加体（商標「デスモジュール（Ｄｅｓｍｏｄｕｒ）」（登録商標）Ｌでバイエル・コーポレーション（Ｂａｙｅｒ  Ｃｏｒｐｏｒａｔｉｏｎ）から入手できる）、トリメチロールプロパン１分子とイソホロンジイソシアネート３分子の付加体、１，３，５−トリイソシアナトベンゼンおよび２，４，６−トリイソシアナトトルエンなどの化合物、ならびにペンタエリトリトール１分子とトルエンジイソシアネート４分子の付加体などの、エチレン性不飽和であっても、またはエチレン性不飽和でなくてもよい脂肪族、脂環式または芳香族のジ−、トリ−またはテトラ−イソシアネートが挙げられる。
【００８３】
本発明において用いるために適するメラミンには、モノマーまたはポリマーのメラミン−ホルムアルデヒド樹脂（メラミン）またはそれらの組み合わせが挙げられる。コーティング組成物は、０．１％〜４０％の範囲内、好ましくは１５％〜３５％の範囲内、最も好ましくは２０％〜３０％の範囲内のメラミンを含むことが可能である。％は組成物固形物の全重量を基準にしている。モノマーメラミンは、トリアジン核当たり平均で３個以上のメチロール基であって、メタノール、ｎ−ブタノールまたはイソブタノールなどのＣ1〜Ｃ5一価アルコールでエーテル化されたメチロール基を含み、約２まで、好ましくは約１．１〜約１．８の範囲内の平均縮合度を有するとともに約５０重量％以上の単核化学種の割合を有する低分子量メラミンを含む。それに反して、ポリマーメラミンは１．９を上回る平均縮合度を有する。こうした幾つかの適するモノマーメラミンには、メチル化メラミン、ブチル化メラミン、イソブチル化メラミンおよびそれらの混合物などのアルキル化メラミンが挙げられる。これらの適するモノマーメラミンの多くは商業的に供給されている。例えば、ニュージャージー州ウェスト・パターソンのサイテック・インダストリーズ（Ｃｙｔｅｃ  Ｉｎｄｕｓｔｒｉｅｓ  Ｉｎｃ．（Ｗｅｓｔ  Ｐａｔｔｅｒｓｏｎ，Ｎｅｗ  Ｊｅｒｓｅｙ））は、「サイメル（Ｃｙｍｅｌ）」（登録商標）３０１（重合度１．５、メチル９５％およびメチロール５％）、「サイメル（Ｃｙｍｅｌ）」（登録商標）３５０（重合度１．６、メチル８４％およびメチロール１６％）、３０３、３２５、３２７および３７０を供給し、それらはすべてモノマーメラミンである。適するポリマーメラミンには、ミズーリ州セントルイスのソルチア（Ｓｏｌｕｔｉａ  Ｉｎｃ．（Ｓｔ．Ｌｏｕｉｓ，Ｍｉｓｓｏｕｒｉ））によって供給されている「レジメン（Ｒｅｓｉｍｅｎｅ）」（登録商標）ＢＭＰ５５０３（分子量６９０、多分散性１．９８、ブチル５６％、アミノ４４％）として知られている高アミノ（部分アルキル化、−Ｎ，−Ｈ）メラミン、またはニュージャージー州ウェスト・パターソンのサイテック・インダストリーズ（Ｃｙｔｅｃ  Ｉｎｄｕｓｔｒｉｅｓ  Ｉｎｃ．（Ｗｅｓｔ  Ｐａｔｔｅｒｓｏｎ，Ｎｅｗ  Ｊｅｒｓｅｙ））によって提供される「サイメル（Ｃｙｍｅｌ）」（登録商標）１１５８が挙げられる。サイテック・インダストリーズ（Ｃｙｔｅｃ  Ｉｎｄｕｓｔｒｉｅｓ  Ｉｎｃ．）は、固形物８０％の「サイメル（Ｃｙｍｅｌ）」（登録商標）１１３０（重合度２．５）、「サイメル（Ｃｙｍｅｌ）」（登録商標）１１３３（メチル４８％、メチロール４％およびブチル４８％）も供給しており、その両方ともポリマーメラミンである。
【００８４】
適する架橋成分の幾つかには、ミズーリ州セントルイスのソルチア（Ｓｏｌｕｔｉａ  Ｉｎｃ．（Ｓｔ．Ｌｏｕｉｓ，Ｍｉｓｓｏｕｒｉ））によって供給されているメチル化ウレアホルムアルデヒド「レジメン（Ｒｅｓｉｍｅｎｅ）」（登録商標）９８０およびブチル化ウレアホルムアルデヒドＵ−６３２９などのウレアホルムアルデヒドポリマーが挙げられる。
【００８５】
適するＣ1〜Ｃ12アルキルジアルデヒドの幾つかには、グルタルジアルデヒド、グリオキサールおよび１，３，５−トリオキサンが挙げられる。
【００８６】
適するＣ1〜Ｃ12アルキルポリ（メタ）アクリレートの幾つかには、エチレンジ（メタ）アクリレート、トリメチロールプロパントリ（メタ）アクリレートが挙げられる。
【００８７】
アセトアセテート基のエステルカルボニルとエノール形態との間のキレート化を通してアセトアセチル化ポリビニルポリマーと合わせて架橋するために金属イオン塩も用いることが可能である。このキレート化は、金属基材へのアセトアセチル化ポリビニルポリマーの粘着性を改善することが可能である。金属イオン化合物は、Ｃｕ、Ｃｏ、Ｆｅ、Ｍｎ、Ｓｎ、Ｖ、Ｍｇ、Ｂａ、Ａｌ、Ｃａ、Ｓｒ、Ｎｂ、Ｙ、Ｚｎおよびそれらの組み合わせからなる群から選択することが可能である。例には、酢酸銅、酢酸カルシウム、酢酸亜鉛、あるいは他の脂肪族または芳香族の有機酸塩が挙げられる。
【００８８】
適する他のポリアミンには、エチレンジアミン、ジエチレントリアミンおよびイソホロンジアミンなどの第一ポリアミンまたは第二ポリアミンと前述した多官能性エポキシ、ポリイソシアネート、メラミンまたはそれらの組み合わせとの反応生成物が挙げられる。
【００８９】
本発明において用いるために適するポリケチミンは、１８個以下の炭素原子、好ましくは３〜１０個の炭素原子を有するケトンなどの遮断剤で前述したポリアミン上のアミノ基を遮断することにより得られる。本発明のコーティング組成物中で用いるために適するポリケチミンは、１００〜１００，０００の範囲内の重量平均分子量を有する。
【００９０】
ポリアミンは、好ましくは以下の式によって表されるケトンにより遮断される。
【００９１】
【化１３】
2006523754.tif 000014
【００９２】
式中、ＲおよびＲ’は、１〜１２個の間の炭素原子、好ましくは１〜８個の炭素原子を有する独立して選択されたアルキル基である。脂肪族ケトンまたは脂環式ケトンは好ましく、炭素原子数３〜８の脂肪族ケトンまたは脂環式ケトンは、より好ましい。
【００９３】
本発明のコーティング組成物中で用いるために適するポリアミンには、
Ｉ．ビス（４−ヒドロキシフェニル）−２，２−プロパンに基づくジグリシジルエーテルのアミンの付加体、
ＩＩ．アミンとジメチルマレエートの付加体、
ＩＩＩ．分子当たり少なくとも２個のアクリレート基を有するとともに約１００〜５０，０００の重量分子量を有するポリアクリレートから調製されたアミンの付加体、
ＩＶ．アミンとポリイソシアネートの付加体または
Ｖ．それらの組み合わせ
が挙げられる。
【００９４】
アミノ基のために適する遮断剤の例には、アセトン、ジエチルケトン、メチルイソブチルケトン、イソブチルアルデヒド、ヒドロキシブチルアルデヒド、ペンタノン、シクロヘキサノン、エチルアミルケトン、ヒドロキシシトロネラル、イソホロンおよびデカノンが挙げられる。
【００９５】
選択された架橋成分のタイプに応じて、様々な触媒を用いることが可能である。例えば、ポリイソシアネートを用いる時、ジブチル錫ジラウレートおよびジブチル錫ジアセテートを含む錫化合物、トリエチレンジアミンなどの第三アミンを用いることが可能である。これらの触媒は、単独でまたは酢酸などのカルボン酸と合わせて用いることが可能である。
【００９６】
メラミンを架橋成分中で用いる時、硬化した後に成分の架橋を強化するために、以下の触媒の１種または複数を用いることが可能である。コーティング組成物は、一般には０．１％〜５％の範囲内、好ましくは０．１〜２％の範囲内、より好ましくは０．５〜２％の範囲内、最も好ましくは０．５％〜１．２％の範囲内の触媒を含む。％は組成物固形物の全重量を基準にして重量％である。幾つかの適する触媒には、芳香族スルホン酸、例えばドデシルベンゼンスルホン酸、パラトルエンスルホン酸およびジノニルナフタレンスルホン酸などの従来の酸触媒が挙げられる。酸のすべては遮断されていないか、またはジメチルオキサゾリジンおよび２−アミノ−２−メチル−１−プロパノール、ｎ，ｎ−ジメチルエタノールアミンまたはそれらの組み合わせなどのアミンで遮断されている。使用できる他の酸触媒は燐酸などの強酸、より特にフェニル酸ホスフェートであり、それは遮断されてなくてもよいか、またはアミンで遮断されていてもよい。
【００９７】
ポリアミンまたはポリケチミンを架橋成分中で用いる時、硬化した後に成分の架橋を強化するために、以下の触媒の１種または複数を用いることが可能である。一般には約０．００１％〜約５％の範囲内、好ましくは０．００５％〜２％の範囲内、より好ましくは０．０１％〜１％の範囲内の触媒が用いられる。すべては架橋性成分と架橋成分の固形物の全重量を基準にして重量％である。適する触媒の幾つかには、水ならびに酢酸、安息香酸およびサリチル酸などのカルボン酸が挙げられる。
【００９８】
必要ならば、コーティング組成物は、２重量％〜１０重量％の範囲内、好ましくは３重量％〜８重量％の範囲内、より好ましくは３．５重量％〜６重量％のテトラオキシクロム酸亜鉛を含むことが可能である。すべての重量範囲はコーティング組成物の重量を基準にしている。テトラオキシクロム酸亜鉛をコーティング組成物の架橋性成分または架橋成分のいずれかに含めることが可能である。好ましくは、テトラオキシクロム酸亜鉛は架橋性成分に含まれる。商標Ｊ−１３４５「ベーシック（Ｂａｓｉｃ）」クロム酸亜鉛でメリーランド州ベルツビルのロックウッド・ケミカルズ（Ｒｏｃｋｗｏｏｄ  Ｃｈｅｍｉｃａｌｓ（Ｂｅｌｔｓｖｉｌｌｅ，Ｍａｒｙｌａｎｄ））によって供給されるテトラオキシクロム酸亜鉛を本発明において用いることが可能である。
【００９９】
必要ならば、コーティング組成物は、０．１〜６重量％の範囲内、好ましくは０．５〜４．０重量％の範囲内、より好ましくは０．８〜３重量％の燐酸を含むことが可能である。すべての重量％はコーティング組成物の重量を基準にして重量による。２パックコーティング組成物中で用いる時、燐酸は架橋性成分および架橋成分から離して保たれ、燐酸は使用の直前に架橋性成分および架橋成分と混合される。「ホスホリックアシッド（Ｐｈｏｓｐｈｏｒｉｃ  Ａｃｉｄ）」ＮＦ８５％という商品名でニュージャージー州クランベリーのローディア（Ｒｈｏｄｉａ（Ｃｒａｎｂｕｒｙ，Ｎｅｗ  Ｊｅｒｓｅｙ））によって供給される燐酸を本発明において用いることが可能である。
【０１００】
本発明のコーティング組成物は、顔料、安定剤、レオロジー調整剤、流動剤、強化剤および充填剤などの従来の添加剤も含有することが可能である。こうした追加の添加剤の選択は、コーティング組成物の意図した用途に応じて明らかに異なるであろう。前述した添加剤は、コーティング組成物の意図した用途に応じて架橋性成分または架橋成分あるいはその両方のいずれかに添加してもよい。
【０１０１】
使用中、コーティング組成物を２パックコーティング組成物として包装する時、コーティング組成物の架橋性成分および架橋成分は使用の直前に混合されて、ポットミックスを形成する。ポットミックスは典型的には１０分〜２４時間の範囲の限定的なポットライフを有する。ポットミックス層は、典型的には、吹き付け、静電吹き付け、ロール被覆、ディッピングまたはブラシ掛けなどの従来の技術によって基材に付けられる。その後、ポットミックス層は、１０分〜４時間の範囲内、好ましくは３０分〜６０分の範囲内で周囲条件下で硬化して、所望のコーティング特性を有するコーティングを基材上に形成する。実際の硬化時間が付けられた層の厚さ、用いられる架橋化学成分のタイプおよび乾燥速度を促進するために被覆済み基材上で空気を連続的に流すのを助けるファンなどの適するあらゆる乾燥装置の有無に応じて異なることは言うまでもない。一般に、自動車ボディなどの金属基材上に付けられた６マイクロメートル〜２５マイクロメートルの範囲内の厚さを有するウォッシュプライマー層は、一切の適する乾燥装置の存在しない状態で周囲条件下で１０〜６０分後に硬化し、一般に、自動車ボディなどの金属基材上に付けられた２５マイクロメートル〜３００マイクロメートルの範囲内の厚さを有するプライマー層は、一切の適する乾燥装置の存在しない状態で周囲条件下で２時間〜４時間後に硬化する。必要ならば、被覆済み基材の約６０℃の温度での約３０分にわたる焼付は硬化速度を更に促進することが可能である。前述した焼付工程はＯＥＭ（相手先ブランド供給業者）条件下で特に有用である。
【０１０２】
コーティング組成物を１パック組成物として包装する時、コーティング組成物の層は先に記載された方式と似た方式で付けられる。しかし、架橋成分中の架橋基が遮断されているので、層は、典型的には、架橋基が架橋性成分中に提供された架橋性基と架橋できるように架橋基を脱遮断するために焼付硬化温度に供される。典型的な焼付工程は、６０℃〜２００℃の範囲、好ましくは８０℃〜１６０℃の範囲の焼付温度で約１０〜６０分にわたり行われる。
【０１０３】
架橋性成分および架橋成分を合わせて混合できるとともに、易流動性粉末の形で従来通り製造できることも考慮されている。架橋成分中の架橋基は、好ましくは、架橋性成分中の架橋性基との早期架橋を防止するために遮断されるであろう。粉末状の上述したコーティング組成物は流動床を通して基材上に従来通り付けることが可能である。
【０１０４】
あるいは、粉末の水性スラリーを用いることが可能であり、その後、それを基材上に従来通り付けることが可能である。その後、粉末の被着済み層は、典型的には、架橋基が架橋性成分中に提供された架橋性基と架橋できるように架橋基を脱遮断するために焼付硬化温度に供するとともに基材上にコーティングを形成することが可能である。
【０１０５】
本発明は、本発明のコーティング組成物をウォッシュプライマーとして含む多層系、好ましくは多層自動車ＯＥＭまたは塗り変えを製造する方法にも関連する。こうした方法において、本発明の組成物の層は先に記載された工程を用いることにより露出金属基材上に付けてウォッシュプライマーコーティングをもたらす。その後、ウォッシュプライマーコーティングの後に、顔料を入れることが可能である従来のベースコーティング組成物のコーティングを従来通り付け、その後、従来のクリアコーティング組成物のコーティングを従来通り付ける。必要ならば、従来のプライマーコーティング組成物からの追加のコーティングをベースコート組成物の層の被着の前にウォッシュプライマーコーティング上に付けることが可能である。
【０１０６】
アセトアセテート官能基の導入およびポリマーの架橋によって特性が改善されるので、典型的には１０，０００〜５０，０００の範囲のより低い分子量のアセトアセチル化ポリビニルポリマーを使用できることを本出願人らが意外にも発見したことは注目されるべきである。結果として、アセトアセチル化ポリビニルポリマーの溶解度は改善され、粘度は低下し、従って、コーティング組成物のＶＯＣ（揮発性有機分）を下げて、従来の吹き付け塗布などの塗布の容易さに悪影響を及ぼさずに低ＶＯＣコーティング組成物を製造することが可能である。
【０１０７】
本発明のコーティング組成物は、コイル被覆、接着剤およびシーラントなどの工業コーティングにおいて用いるためにも適する。本発明のコーティング組成物を以下の物品上に適切に付けることが可能である。
【０１０８】
セルロースまたは非セルロースの織布または不織布；シューズ、ブーツ、サンダル、スニーカー、グローブ、ハットおよび室内装飾用品などのレザー商品または非レザー商品；スニーカー、ランニングシューズ、ローラーブレードシューズなどの種々のスポーツおよび運動競技関連フットウェア；サッカーーシューズ；ゴルフクラブ、ボール、ティー、スキー、ジェットスキー、ウェットバイク、スノーモービル、スケート、ホッケーリンク表面、ホッケーパックおよびホッケースティック、ボーリング場レーン、ボーリングピンおよびボールなどのスポーツおよびレクリエーション装置；果物見本およびドライフラワー；ファイバーオプティックス；瓶、飲料ケース、食品バッグおよびボックスなどの包装材料；フィンガーネイルおよびフィンガーネイル見本；安全眼鏡、安全ガラスおよびアイウェア眼鏡；ビニル表面上の耐可塑剤移行性コーティング；ローンファーニチャを含むファーニチャ、屋根および屋根タイル；表面模様付きソフト感触壁装材；「ナーフ（Ｎｅｒｆ）」（登録商標）ボールなどの玩具；照明器具および電球；電話、ページャおよびファックス装置などの通信装置；クレジットカード；カバンおよびアタッシュケース；タッチスクリーンテレビチューブ、ブラウン管およびレーダスクリーン、液晶表示装置およびフラットパネル表示装置；ミラー；滑り止めフローリング；音吸収音響壁、天井およびシート、音響装置；艇体、ブイ、突堤、船のデッキ、帆布などの海洋関連表面；コンピュータ、複写機、コンピュータプリンタなどのオフィス装置；ピアノ、ギター、オルガンなどの楽器；模造装身具；および明るい金属表面。
【０１０９】
本発明の組成物からのコーティングは、長持ちする性質のおかげで、反射道路マーキングを含む道路表面上の耐久性長寿命交通マーキングとして用いてもよい。
【実施例】
【０１１０】
以下の実施例で報告されたデータを作るために以下の試験手順を用いた。
【０１１１】
（ペルソ硬度）
コネチカット州ウィリングフォードのビック・マリンクロット（Ｂｙｋ−Ｍａｌｌｉｎｃｋｒｏｄｔ（Ｗａｌｌｉｎｇｆｏｒｄ，Ｃｏｎｎｅｃｔｉｃｕｔ））によって供給されるペルソ硬度試験器モデル番号５８５４（ＡＳＴＭ  Ｄ４３６６）を用いて膜強度を測定した。
【０１１２】
（フィッシャー硬度）
「フィッシャースコープ（Ｆｉｓｈｅｒｓｃｏｐｅ）」（登録商標）硬度試験器（測定はニュートン／平方ミリメートルであった）を用いて硬度を測定した。
【０１１３】
（分子量）
アクリルポリマーの分子量は、１０４７Ａ  ＲＩ検出器付き「ヒューレット・パッカード（Ｈｅｗｌｅｔｔ  Ｐａｃｋａｒｄ）」１０９０高性能液体クロマトグラフィ（Ｈｉｇｈ  Ｐｅｒｆｏｒｍａｎｃｅ  Ｌｉｑｕｉｄ  Ｃｈｒｏｍａｔｏｇｒａｐｈｙ）上のサイズ排除クロマトグラフィにより測定した。分子量の測定のために、移動相としてテトラヒドロフランおよび既知分子量のポリスチレン標準を用いるウォーターズ（Ｗａｔｅｒｓ  Ｉｎｃ．）製の「ミクロスチラゲル（Ｍｉｃｒｏｓｔｙｒａｇｅｌ）」カラムを用いた。
【０１１４】
（固形物測定）
ポリマー溶液の不揮発分は、下降ドラフトオーブン内のポリマーサンプルの溶媒を１１０℃で除去することにより測定した。ポリマー溶液の既知量をトリクレシルホスフェートおよびアセトンと混合し、１１０±１０℃で維持された下降ドラフトオーブン内に１時間にわたり入れた。固形物重量％を計算するために残留物の重量を用いた。
【０１１５】
（13Ｃ  ＮＭＲ（モル％の決定））
アセトアセチル化ポリビニルポリマーサンプル上のアセトアセテート基のモル％は、１０ｍｍ広帯域プローブが装着された「ブルカ（Ｂｒｕｋｅｒ）」ＤＲＸ−４００ＮＭＲスペクトロメータを通して決定した。ポリマーサンプルを５０℃で真空乾燥させ、約５〜１０重量％で重水素化メタノールに溶解させ、３０秒の緩和遅延および９０°のフリップパルスを用いて約３４℃でスペクトロメータを通過させて、定量化を確実にした。
【０１１６】
酸素原子間のブチラール環中のアセトアセテートカルボニル対炭素の比から、そして参考文献からポリマー主鎖中のビニルアルコール対ブチラールのモル比を知って、アセトアセテート基によって置換されたビニルアルコールのモル％を計算した。
【０１１７】
（粘着性試験）
被覆されたパネルの乾燥粘着性、湿り粘着性および回復粘着性を試験した。乾燥粘着性については、クロスカットおよびグリッドハッチをパネル上に作り、テープを付け、そして除去した。その後、パネルに２つの評点を与えた。第１の評点は除去されたコーティングの量に基づいて目視尺度０〜１０からであった。０は全面的破損であり、１０はコーティングが全く除去されないであった。第２の評点は上述したように起きた破損点であった。その後、パネルをＡＳＴＭ  Ｄ−１７３５−０２に準拠して維持された湿度キャビネット内に４日にわたり入れた。パネルを湿度キャビネットから取り出し、湿り粘着性を１時間以内に測定した。その後、パネルを２５℃および相対湿度５０％で２４時間にわたり貯蔵し、その後、再試験して回復粘着性を測定した。
【０１１８】
（実施例１）
攪拌機、凝縮器、蒸留ヘッドが装着され、窒素雰囲気下にあるガラス反応器内で、クラリアント・コーポレーション（Ｃｌａｒｉａｎｔ  Ｃｏｒｐｏｒａｔｉｏｎ）によって供給された２００部の「モウィタル（Ｍｏｗｉｔａｌ）」（登録商標）Ｂ２０Ｈ（約３５，０００〜４５，０００のＧＰＣ重量平均分子量）ポリビニルブチラールを６０６部のｎ−メチルピロリドンに添加した。溶液を１９０℃に加熱して一切の低沸点溶媒を除去した。その後、溶液を１４０℃と１４５℃の間に冷却し、６８．２部のｔ−ブチルアセトアセテートを数分にわたって添加した。バッチをその温度で３０分にわたり保持し、その後、約１９５℃に加熱して、ｔ−ブタノール副生物を除去し、上の式（ＩＩＩ）（式中、（ｐ）は３２であり、（ｑ）は１１である）のアセトアセチル化ポリビニルブチラールを生じさせた。ポリマーを冷水（１５０ｇのポリマー溶液への０．４７３リットル（１ピント）の水）中への沈殿によって単離し、濾過し、真空下で４５℃で乾燥させた。
【０１１９】
（実施例２）
攪拌機、凝縮器、蒸留ヘッドが装着され、窒素雰囲気下にあるガラス反応器内で、マサチューセッツ州スプリングフィールドのソルチア（Ｓｏｌｕｔｉａ  Ｉｎｃ．（Ｓｐｒｉｎｇｆｉｅｌｄ，Ｍａｓｓａｃｈｕｓｅｔｔｓ））によって供給された３００部の「ブットバール（Ｂｕｔｖａｒ）」（登録商標）Ｂ９０（約９０，０００のＧＰＣ重量平均分子量）ポリビニルブチラールを２０００部のｎ−メチルピロリドンに添加した。溶液を１９０℃に加熱して一切の低沸点溶媒を除去した。その後、溶液を１４０℃と１４５℃の間に冷却し、１０２．３部のｔ−ブチルアセトアセテートを数分にわたって添加した。バッチをその温度で３０分にわたり保持し、その後、約１９５℃に加熱して、ｔ−ブタノール副生物を除去し、上の式（ＩＩＩ）（式中、（ｐ）は３５であり、（ｑ）は８である）のアセトアセチル化ポリビニルブチラールを生じさせた。ポリマーを冷水（１５０ｇのポリマー溶液への０．４７３リットル（１ピント）の水）中への沈殿によって単離し、濾過し、真空下で４５℃で乾燥させた。
【０１２０】
（実施例３）
攪拌機、凝縮器、蒸留ヘッドが装着され、窒素雰囲気下にあるガラス反応器内で、クラリアント・コーポレーション（Ｃｌａｒｉａｎｔ  Ｃｏｒｐｏｒａｔｉｏｎ）によって供給された３００部の「モウィタル（Ｍｏｗｉｔａｌ）」（登録商標）Ｂ３０Ｔ（約５５，０００のＧＰＣ重量平均分子量）ポリビニルブチラールを９０９部のｎ−メチルピロリドンに添加した。溶液を１３０℃と１３５℃の間に加熱し、１３７．３部のｔ−ブチルアセトアセテートを数分にわたって添加した。バッチをその温度で３時間にわたり保持し、その後、冷却して、上の式（ＩＩＩ）（式中、（ｐ）は３９であり、（ｑ）は１２である）のアセトアセチル化ポリビニルブチラールを生じさせた。ポリマーを冷水（１５０ｇのポリマー溶液への０．４７３リットル（１ピント）の水）中への沈殿によって単離し、濾過し、冷水で洗浄し、濾過し、最初に室温で１日にわたり真空下で、その後、４５℃で次の日にわたり、そして８０℃でその次の日にわたり乾燥させた。
【０１２１】
（実施例４）
攪拌機、凝縮器、蒸留ヘッドが装着され、窒素雰囲気下にあるガラス反応器内で、クラリアント・コーポレーション（Ｃｌａｒｉａｎｔ  Ｃｏｒｐｏｒａｔｉｏｎ）によって供給された２５０部の「モウィタル（Ｍｏｗｉｔａｌ）」（登録商標）Ｂ３０Ｈ（約６０，０００のＧＰＣ重量平均分子量）ポリビニルブチラールを１６６７部のｎ−メチルピロリドンに添加した。溶液を１９０℃に加熱して一切の低沸点溶媒を除去した。その後、溶液を１４０℃と１４５℃の間に冷却し、８５．３部のｔ−ブチルアセトアセテートを数分にわたって添加した。バッチをその温度で３０分にわたり保持し、その後、約１９５℃に加熱して、ｔ−ブタノール副生物を除去し、その後、冷却して、上の式（ＩＩＩ）（式中、（ｐ）は３７であり、（ｑ）は６である）のアセトアセチル化ポリビニルブチラールを生じさせた。ポリマーを冷水（１５０ｇのポリマー溶液への０．４７３リットル（１ピント）の水）中への沈殿によって単離し、濾過し、冷水で洗浄し、濾過し、室温で一晩、その後、真空下で６０℃で約７時間にわたり乾燥させた。
【０１２２】
（実施例５）
攪拌機、凝縮器、蒸留ヘッドが装着され、窒素雰囲気下にあるガラス反応器内で、ミシガン州アドリアンのワッカー・ポリマー・システム（Ｗａｃｋｅｒ  Ｐｏｌｙｍｅｒ  Ｓｙｓｔｅｍ（Ａｄｒｉａｎ，Ｍｉｃｈｉｇａｎ））によって供給された５０部の「ピオロフォーム（Ｐｉｏｌｏｆｏｒｍ）」（登録商標）ＬＬ１４５（約９５，０００〜１００，０００のＧＰＣ重量平均分子量）ポリビニルブチラールを３３３部のｎ−メチルピロリドンに添加した。溶液を１９０℃に加熱して一切の低沸点溶媒を除去した。その後、溶液を１４０℃と１４５℃の間に冷却し、１７．１部のｔ−ブチルアセトアセテートを数分にわたって添加した。バッチをその温度で３０分にわたり保持し、その後、約１９５℃に加熱して、ｔ−ブタノール副生物を除去し、その後、冷却して、上の式（ＩＩＩ）（式中、（ｐ）は３３であり、（ｑ）は１０である）のアセトアセチル化ポリビニルブチラールを生じさせた。ポリマーを冷水（１５０ｇのポリマー溶液への０．４７３リットル（１ピント）の水）中への沈殿によって単離し、濾過し、冷水で洗浄し、濾過し、室温で一晩、その後、真空下で６０℃で約７時間にわたり乾燥させた。
【０１２３】
（実施例６）
攪拌機、凝縮器、蒸留ヘッドが装着され、窒素雰囲気下にあるガラス反応器内で、クラリアント・コーポレーション（Ｃｌａｒｉａｎｔ  Ｃｏｒｐｏｒａｔｉｏｎ）によって供給された５０部の「モウィタル（Ｍｏｗｉｔａｌ）」（登録商標）Ｂ６０Ｈ（約９５，０００のＧＰＣ重量平均分子量）ポリビニルブチラールを３００部のｎ−メチルピロリドンに添加した。溶液を１９０℃に加熱して一切の低沸点溶媒を除去した。その後、溶液を１４０℃と１４５℃の間に冷却し、１７．１部のｔ−ブチルアセトアセテートを数分にわたって添加した。バッチをその温度で３０分にわたり保持し、その後、約１９５℃に加熱して、ｔ−ブタノール副生物を除去し、その後、冷却して、上の式（ＩＩＩ）（式中、（ｐ）は３５であり、（ｑ）は７である）のアセトアセチル化ポリビニルブチラールを生じさせた。ポリマーを冷水（１５０ｇのポリマー溶液への０．４７３リットル（１ピント）の水）中への沈殿によって単離し、濾過し、冷水で洗浄し、濾過し、室温で一晩、その後、真空下で６０℃で約７時間にわたり乾燥させた。
【０１２４】
（実施例７）
攪拌機、凝縮器、蒸留ヘッドが装着され、窒素雰囲気下にあるガラス反応器内で、ワッカー・ポリマー・システム（Ｗａｃｋｅｒ  Ｐｏｌｙｍｅｒ  Ｓｙｓｔｅｍ）によって供給された１５００部の「ピオロフォーム（Ｐｉｏｌｏｆｏｒｍ）」（登録商標）ＬＬ４１５０（約３５，０００のＧＰＣ重量平均分子量）ポリビニルブチラールを１５００部のメチルプロピルケトンに添加した。溶液を７５℃に加熱し、２０２部のｔ−ブチルアセトアセテートを数分にわたって添加した。バッチを７５℃で３時間にわたり保持し、その後、約１００℃に約２．５時間にわたり加熱して、ｔ−ブタノール副生物を除去した。その後、バッチを冷却して、上の式（ＩＩＩ）（式中、（ｐ）は２６であり、（ｑ）は１０であった）のアセトアセチル化ポリビニルブチラールを生じさせた。
【０１２５】
（実施例８）
攪拌機、凝縮器、蒸留ヘッドが装着され、窒素雰囲気下にあるガラス反応器内で、ワッカー・ポリマー・システム（Ｗａｃｋｅｒ  Ｐｏｌｙｍｅｒ  Ｓｙｓｔｅｍ）によって供給された１０００部の「ピオロフォーム（Ｐｉｏｌｏｆｏｒｍ）」（登録商標）ＬＬ４１５０（約３５，０００のＧＰＣ重量平均分子量）ポリビニルブチラールを１０００部のメチルプロピルケトンに添加した。溶液を７５℃に加熱し、３７７部のｔ−ブチルアセトアセテートを数分にわたって添加した。バッチを７５℃で３時間にわたり保持し、その後、約２．５時間にわたり約１００℃に加熱してｔ−ブタノール副生物を除去した。その後、バッチを冷却して、上の式（ＩＩＩ）（式中、（ｐ）は８であり、（ｑ）は２８であった）のアセトアセチル化ポリビニルブチラールを生じさせた。
【０１２６】
（実施例９）
攪拌機、凝縮器が装着され、窒素雰囲気下にあるガラス反応器内で、ワッカー・ポリマー・システム（Ｗａｃｋｅｒ  Ｐｏｌｙｍｅｒ  Ｓｙｓｔｅｍ）によって供給された５００部の「ピオロフォーム（Ｐｉｏｌｏｆｏｒｍ）」（登録商標）ＬＬ４１５０（約３５，０００のＧＰＣ重量平均分子量）ポリビニルブチラールを６１１部のメチルエチルケトンに添加した。溶液を７５℃に加熱し、８０．８部のｔ−ブチルアセトアセテートを数分にわたって添加した。バッチを７５℃で３時間にわたり保持し、その後、冷却して、上の式（ＩＩＩ）（式中、（ｐ）は２８であり、（ｑ）は８であった）のアセトアセチル化ポリビニルブチラールを生じさせた。ポリマーを冷水（１５０ｇのポリマー溶液への０．４７３リットル（１ピント）の水）中への沈殿によって単離し、濾過し、冷水で洗浄し、濾過し、室温で真空下で約７時間にわたり、そして約５５℃で真空下で約７時間にわたり乾燥させた。
【０１２７】
（実施例１０）
攪拌機、凝縮器、蒸留ヘッドが装着され、窒素雰囲気下にあるガラス反応器内で、ワッカー・ポリマー・システム（Ｗａｃｋｅｒ  Ｐｏｌｙｍｅｒ  Ｓｙｓｔｅｍ）によって供給された５００部の「ピオロフォーム（Ｐｉｏｌｏｆｏｒｍ）」（登録商標）ＬＬ４１５０（約３５，０００のＧＰＣ重量平均分子量）ポリビニルブチラールを６１１部のｎ−メチルピロリドンに添加した。溶液を１３０℃に加熱し、２５５．９部のｔ−ブチルアセトアセテートを数分にわたって添加した。バッチを１３０℃で３時間にわたり保持し、その後、冷却して、上の式（ＩＩＩ）（式中、（ｐ）は９であり、（ｑ）は２７であった）のアセトアセチル化ポリビニルブチラールを生じさせた。ポリマーを冷水（１５０ｇのポリマー溶液への０．４７３リットル（１ピント）の水）中への沈殿によって単離し、濾過し、冷水で洗浄し、濾過し、室温で真空下で約７時間にわたり、そして約５５℃で真空下で約７時間にわたり乾燥させた。
【０１２８】
（実施例１１）
攪拌機、凝縮器、蒸留ヘッドが装着され、窒素雰囲気下にあるガラス反応器内で、ワッカー・ポリマー・システム（Ｗａｃｋｅｒ  Ｐｏｌｙｍｅｒ  Ｓｙｓｔｅｍ）によって供給された１０００部の「ピオロフォーム（Ｐｉｏｌｏｆｏｒｍ）」（登録商標）ＬＬ４１５０（約３５，０００のＧＰＣ重量平均分子量）ポリビニルブチラールを１０００部のｎ−ブチルアセテートに添加した。溶液を７５℃に加熱し、１６１．６部のｔ−ブチルアセトアセテートを数分にわたって添加した。バッチを７５℃で３時間にわたり保持し、その後、約２．５時間にわたり約１１５℃に加熱してｔ−ブタノール副生物を除去した。その後、バッチを冷却して、上の式（ＩＩＩ）（式中、（ｐ）は２３であり、（ｑ）は１３であった）のアセトアセチル化ポリビニルブチラールを生じさせた。
【０１２９】
（実施例１２）
攪拌機、凝縮器、蒸留ヘッドが装着され、窒素雰囲気下にあるガラス反応器内で、ワッカー・ポリマー・システム（Ｗａｃｋｅｒ  Ｐｏｌｙｍｅｒ  Ｓｙｓｔｅｍ）によって供給された１０００部の「ピオロフォーム（Ｐｉｏｌｏｆｏｒｍ）」（登録商標）ＬＬ４１５０（約３５，０００のＧＰＣ重量平均分子量）ポリビニルブチラールを１０００部のｎ−ブチルアセテートに添加した。溶液を７５℃に加熱し、３７７部のｔ−ブチルアセトアセテートを数分にわたって添加した。バッチを７５℃で３時間にわたり保持し、その後、約２．５時間にわたり約１１５℃に加熱してｔ−ブタノール副生物を除去した。その後、バッチを冷却して、上の式（ＩＩＩ）（式中、（ｐ）は７であり、（ｑ）は２９であった）のアセトアセチル化ポリビニルブチラールを生じさせた。
【０１３０】
（コーティング組成物）
以下の表１に記載された成分を逐次添加することにより３種のプライマー組成物（コーティング実施例）および１種の比較プライマー組成物（比較コーティング実施例１）を製造した。
【０１３１】
【表１】
2006523754.tif 000015
【０１３２】
上の表１に記載されたコーティング組成物のプライマーの架橋性成分と架橋成分を混合して、ポットミックスを形成し、その層をドローダウンバーにより乾燥膜厚さ１．５〜２ミル（３８〜５９マイクロメートル）まで電着スチール試験パネル上に付けた。以下の表２で明記された時間まで層を２５℃および相対湿度５０％で乾燥させた。その後、硬化したコーティングの硬度を指示された時間で試験し、その結果を以下の表２に示している。Ｔｇも上述した条件下で３０日にわたり放置して硬化させた膜上で測定した。
【０１３３】
【表２】
2006523754.tif 000016
【０１３４】
本発明のプライマー組成物が硬化済み膜のＴｇを実質的に上げずに高まったコーティング硬度を提供することが表２から容易に分かる。
【０１３５】
以下の表３に示した実施例は、本発明のアセトアセチル化ポリビニルポリマーに対比して非変性ポリビニルポリマーのコーティング特性を比較するために表３の成分を逐次添加することにより調製した。固形物３０％を提供するように以下のすべての組成物を調節した。
【０１３６】
【表３】
2006523754.tif 000017
【０１３７】
表３に記載されたコーティング組成物のウォッシュプライマーの架橋性成分と架橋成分を混合して、ポットミックスを形成し、その層をドローダウンバーにより乾燥膜厚さ１．５〜２ミル（３８〜５９マイクロメートル）まで電着スチール試験パネル上に付けた。その後、表４で明記された時間にわたり層を２５℃および相対湿度５０％で乾燥させた。その後、硬化したコーティングの硬度を試験し、その結果を以下の表４に示している。Ｔｇも上述した条件下で３０日にわたり放置して硬化させた膜上で測定した。
【０１３８】
【表４】
2006523754.tif 000018
【０１３９】
表４から次のことが分かる。
１．架橋性成分および架橋成分を含有するコーティング組成物から生じたコーティングは高いコーティングＴｇおよび硬度を示した（コーティング実施例６と比較したコーティング実施例７、８およびコーティング実施例４と比較したコーティング実施例５）
２．経時的にコーティングの硬度も高まった。それは望ましい。
【０１４０】
表３に示した組成物からのコーティングの幾つかの種々の試験パネルへの粘着性を試験した。比較組成物実施例３（比較例３）は「ブットバール（Ｂｕｔｖａｒ）」（登録商標）Ｂ９０ポリビニルブチラールであった。結果を以下の表５に示している。
【０１４１】
【表５】
2006523754.tif 000019
【０１４２】
種々のタイプの基材上で本発明のコーティング組成物を適切に使用できることが表５から分かる。アセトアセチル化ポリビニルブチラールのみを含有する本発明のコーティング組成物（コーティング実施例４）がたとえアルミニウム基材上で最適とは言えない粘着性を有していたとしても、架橋された時の同じアセトアセチル化ポリビニルブチラール（コーティング実施例５）はアルミニウム基材への劇的に改善された粘着性を有していた。アセトアセチル化ポリビニルブチラール樹脂が亜鉛メッキ鋼への最適とは言えない湿り粘着性（コーティング実施例５）を有したとしても、回復した粘着性は非常に良好であった。商用ウォッシュプライマー中で一般に用いられる比較コーティング３は、亜鉛メッキ鋼および冷間圧延鋼への劣った粘着性によって証明されるように本発明のポリマーと比べた時に劣ったコーティング特性を有していた。
【国際調査報告】
2006523754.tif 000028
2006523754.tif 000029